(57)【要約】【課題】切断加工時のチッピング、化粧層剥離、施行時の角欠けなどのない不燃化粧板を得る。【解決手段】コア層と化粧層を含む不燃化粧板であって、コア層が、無機繊維不織布基材に有機成分と無機充填剤とからなるスラリーが含浸されたプリプレグから構成されるとともに、該化粧層と該コア層との間に、坪量が１０〜１００ｇ／ｍ２の基材に、式１で示される算出方法で５０〜３００％の有機成分を含浸せしめた樹脂含浸アンダーレイ紙を介在させる。プリプレグ中の有機成分の含有率は式２で示される算出方法で、３〜２０％とする。【選択図】  図１
2004209864.tif 000002
【特許請求の範囲】
【請求項１】
コア層と化粧層を含む不燃化粧板であって、コア層が、無機繊維不織布基材に有機成分と無機充填剤とからなるスラリーが含浸されたプリプレグから構成されるとともに、該化粧層と該コア層との間に、坪量が１０〜１００ｇ／ｍ２の基材に、式１で示される算出方法で５０〜３００％の有機成分を含浸せしめた樹脂含浸アンダーレイ層を介在させてなることを特徴とする不燃化粧板。
【式１】
2004209864.tif 000009
【請求項２】
該プリプレグ中の有機成分の含有率が、式２の算出方法で３〜２０％であることを特徴とする請求項１記載の不燃化粧板。
【式２】
2004209864.tif 000010
【発明の詳細な説明】
【０００１】
【産業上の利用分野】
本発明は、不燃化粧板に関する。
【０００２】
【特許文献１】特開昭５１−２０９８０
【特許文献２】特開平０８−２０７２０１
【従来の技術】
従来、防火、不燃性を付与した化粧板が知られており、可燃性の有機成分である有機樹脂をバインダー成分とするコア層は、不燃性能を確保するため有機成分含有量を少なくしていた。
【０００３】
【発明が解決しようとする課題】
従って、成形品の層間剥離強度が弱く、切断加工時切り口のチッピング、化粧層剥離、施工時の角かけ、凹み及び割れが発生することがあり、例えば、キッチン、コンロ廻りに使用した場合には、輻射熱による層間パンクが発生することがあった。
【０００４】
【課題を解決するための手段】
本発明は、かかる状況に鑑み検討されたもので、不燃性能を有し、かつ高い表面化粧層との密着性及び成形品の強度を確保することを目的とするもので、以下のことを特徴とする。
【０００５】
すなわち、請求項１に記載の発明は、コア層と化粧層を含む不燃化粧板であって、コア層が、無機繊維不織布基材に有機成分と無機充填剤とからなるスラリーが含浸されたプリプレグから構成されるとともに、該化粧層と該コア層との間に、坪量が１０〜１００ｇ／ｍ２の基材に、式１で示される算出方法で５０〜３００％の有機成分を含浸せしめた樹脂含浸アンダーレイ層を介在させてなることを特徴とする不燃化粧板である。
【式１】
2004209864.tif 000003
【０００６】
また、請求項２に記載の発明は、該プリプレグ中の有機成分の含有率が、式２の算出方法で、３〜２０％であることを特徴とする請求項１記載の不燃化粧板である。
【式２】
2004209864.tif 000004
以下、本発明について詳細に説明する。
【０００７】
本発明で構成されるコア層は、無機繊維不織布に有機成分と無機充填剤を含浸させたプリプレグからなるもので、無機繊維としては、ガラス繊維、ロックウール、炭素繊維などが挙げられる。有機成分としては、フェノール−ホルムアルデヒド樹脂、アミノ−ホルムアルデヒド樹脂、ウレタン樹脂など特に難燃性を有する樹脂が挙げられ、無機充填剤としては、水酸化アルミニウム、水酸化マグネシウム、炭酸カルシウム、シリカなどが挙げられる。無機繊維不織布の坪量は、１０〜２００ｇ／ｍ２の範囲が好適である。
無機充填剤の中では、平均粒子径が０．５〜２００μｍの範囲のものが無機性繊維不織布への含浸が可能であり、水酸化アルミニウムや水酸化マグネシウムなど結晶水を含むものは高温時に分解し、吸熱、結合水を放出するため不燃性の効果の点で最適である。
【０００８】
無機繊維不織布へのスラリー固形分定着率（％）は、式３で示される算出方法で、５００〜３０００％の範囲が好ましい。
【式３】
2004209864.tif 000005
【０００９】
化粧層とコア層の間に介在させる樹脂含浸アンダーレイ層は、坪量が１０〜１００ｇ／ｍ２の紙に、式１で示される算出方法で５０〜３００％が好ましく、プリプレグにおいては式２で示される算出方法で３〜２０％とするのが好ましい。このように、コア層の有機分を低減し、樹脂含浸アンダーレイ層に含まれる有機樹脂成分の量をプリプレグのものより多くすることにより、不燃性を有し、化粧層とコア層の密着性を確保することができる。
すなわち、上限を超えると有機成分が多くなり不燃性能が低下し、また下限に満たないと密着性が劣り層間剥離しやすくなる。
また、アンダーレイ基材の坪量が１０ｇ／ｍ２未満では、含浸時切断しやすく作業性が悪く、１００ｇ／ｍ２を超えると、不燃性が劣りやすくなる。
【式１】
2004209864.tif 000006
【００１０】
フェノール樹脂は、フェノール類とアルデヒド類とをフェノール性水酸基１モルに対してアルデヒド類を１〜３モルの割合で塩基性触媒下或いは酸性触媒下にて反応させて得られるもので、フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザール、トリオキザールなどが挙げられる。
また、必要に応じてパラトルエンスルフォンアミド、桐油、燐酸エステル類、グリコール類などの可塑化を促す変性剤で変性されたものも適用でき、塩基性触媒としては、ナトリウム、カリウムなどのアルカリ金属、及びマグネシウム、カルシウムなどのアルカリ土類金属の酸化物や水酸化物、及びトリエチルアミン、トリエタノールアミンなどのアミン類、アンモニアが挙げられ、酸性触媒としては、パラトルエンスルフォン酸、塩酸などが挙げられる。
【００１１】
アミノ−ホルムアルデヒド樹脂としてはアミノ化合物、例えばメラミン、尿素、ベンゾグアナミン、アセトグアナミンなどとホルムアルデヒドを反応させた初期縮合物のほか、メチルアルコール、ブチルアルコールなどの低級アルコ−ルによるエ−テル化、パラトルエンスルホンアミドなどの可塑化を促す反応性変性剤で変性されたものが適用でき、中でも耐久性に優れるメラミン−ホルムアルデヒド樹脂が好ましい。
【００１２】
ウレタン樹脂は、トリレンジイソシアネート、ジフェニルメタンジイソシアネート、キシリレンジイソシアネート、ヘキサメチレンジイソシアネート、イソホロンジイソシアネート等のイソシアネート基を有する化合物を原料とするプレポリマー、アダクト体、ブロックイソシアネートなどが挙げられる。
【００１３】
コア層の少なくとも片面には化粧層が形成され、形成方法としては、コア層とアンダーレイ層を積層一体化した後、塗装を施す方法や、樹脂含浸化粧紙とアンダーレイ層とコア層とを一体成形する方法、化粧コート紙とアンダーレイ層とコア層とを一体成形する方法、転写箔を用いて化粧層を転写する方法などが挙げられる。
【００１４】
塗装による手段としては、顔料により着色された不飽和ポリエステル樹脂に、硬化剤として、例えば、メチルエチルケトンパ−オキサイド、硬化促進剤として、例えば、ナフテン酸コバルトなどを配合した樹脂液をコア成形物上に塗布し、次いで塗布面をビニロンフィルムで被覆し、ローラーで延展し、樹脂が硬化した後にビニロンフィルムを剥がせばよい。
【００１５】
不飽和ポリエステル樹脂は、不飽和二塩基酸及び／又はその酸無水物と必要に応じて用いられるその他の飽和酸及び／又はその酸無水物とを含む酸成分と、多価アルコールとを窒素やアルゴンなどの不活性ガス雰囲気下で１６０〜２３０℃程度、好ましくは２１０〜２３０℃で常法に従い脱水縮合反応させ、重合性モノマー、例えばスチレンモノマーを加えたものである。
【００１６】
樹脂含浸化粧紙による方法としては、無機繊維不織布に有機成分と無機充填剤を含有させたプリプレグと樹脂含浸化粧紙との間に、樹脂成分の含有率が高い樹脂含浸アンダーレイ紙を介在させて積層し、熱圧成形するもので、樹脂含浸化粧紙としては、アミノ−ホルムアルデヒド樹脂、ジアリルフタレート樹脂、不飽和ポリエステル樹脂などの熱硬化性樹脂からなる樹脂液を、化粧板用の３０〜１４０ｇ／ｍ２の化粧紙に式４で示される含浸率が８０〜３００％含浸したものが適用できる。熱圧成形は平板プレス、連続プレスなどのプレス機でを用いればよい。
【式４】
2004209864.tif 000007
【００１７】
コート紙による方法としては、無機繊維不織布に有機成分と無機充填剤を含有させたプリプレグと、表面にコート樹脂層を形成した化粧コート紙との間に樹脂成分含有率が高い樹脂含浸アンダーレイ層を介在させて積層し、熱圧成形する。アンダーレイ層は、坪量が１０〜６０ｇ／ｍ２の薄紙基材に、アミノ−ホルムアルデヒド樹脂、ブチラール樹脂、フェノール樹脂、不飽和ポリエステル樹脂、ジアリルフタレート樹脂、ウレタン樹脂、エポキシ樹脂、アクリル樹脂、酢酸ビニル樹脂、ＥＶＡ樹脂等の接着性を有する樹脂或いはこれらの混合物が式１で示される含有率が５０〜３００％含浸したものが適用できる。
樹脂含浸化粧紙をコア層の片面のみに配する際は、反りを抑制するため不燃性を損なわない程度にもう片方の面にバランス層を配してもよい。
【００１８】
【実施例】
以下、実施例を挙げてより詳細に説明するが、本発明をより具体的に示すものであって、特に限定するものではない。
実施例１
コア層
５０ｇ／ｍ２のガラス繊維不織布に、フェノール−ホルムアルデヒド樹脂５部に対して、水酸化アルミニウムを９５部配合したスラリーを、式３に示す固形分率が１６００％となるように含浸してプリプレグ（Ａ２）を得た。
樹脂含浸アンダーレイ紙
１３ｇ／ｍ２の薄紙に、フェノール樹脂含有率が式１の算出方法で１５０％となるように含浸し、乾燥し樹脂含浸アンダーレイ紙（Ａ１）を得た。
化粧層
坪量８０ｇ／ｍ２の無地柄の化粧紙に，メラミン−ホルムアルデヒド樹脂を式１で示す含浸率が１００％となるように含浸してメラミン樹脂含浸化粧紙（Ａ３）を得た。
バランス紙
坪量４０ｇ／ｍ２のクラフト紙にメラミン−ホルムアルデヒド樹脂を含浸量が１２０％となるように含浸してメラミン樹脂含浸バランス紙（Ａ４）を得た。
不燃化粧板
下から順に、メラミン樹脂含浸バランス紙（Ａ４）を１枚、コア層のプリプレグ（Ａ２）を４枚、樹脂含浸アンダーレイ紙（Ａ１）を１枚、メラミン樹脂含浸化粧紙（Ａ３）を１枚、積層して、フラット仕上げプレートを用いて１３０℃，１００ｋｇ／ｃｍ２、９０分間の条件で熱圧成形して実施例１の不燃化粧板を得た。
【００１９】
実施例２
実施例１において、化粧層として、坪量２３ｇ／ｍ２で酸化チタンを含有し木目柄が印刷され、印刷面に、５μｍのアクリルウレタンハードコート層が設けられた化粧コート紙を用い、１３ｇ／ｍ２の薄紙に、メラミン樹脂含有率が式１の算出方法で２５０％となるように含浸し、乾燥し樹脂含浸アンダーレイ紙（Ｂ２）を用いた以外は同様に実施して、実施例２の不燃化粧板を得た。
【００２０】
比較例１
実施例１において、樹脂含浸アンダーレイ紙を用いなかった以外は同様に実施して、比較例１の積層板を得た。
【００２１】
比較例２
実施例１において、樹脂含浸アンダーレイ紙の含浸率を式１の算出方法で３０％とした以外は同様に実施して、比較例２の積層板を得た。
【００２２】
比較例３
実施例１において、樹脂含浸アンダーレイ紙の含浸率を３２０％とした以外は同様に実施して、比較例３の積層板を得た。
【００２３】
比較例４
実施例２において、樹脂含浸アンダーレイ紙を用いなかった以外は同様に実施して、比較例４の積層板を得た。
【００２４】
比較例５
実施例２において、樹脂含浸アンダーレイ紙のメラミン樹脂含有率を５０％とした以外は同様に実施して、比較例５の積層板を得た。
【００２５】
評価結果を表１に示す。
【表１】
2004209864.tif 000008
【００２６】
試験方法は以下の通りとした。
不燃性：ＪＩＳ  Ａ  １３２１「建築物の内装材料及び工法の難燃性試験方法に基づき評価した。
密着性：木工用の回転鋸刃にてカットし、切り口断面を評価した。
【００２７】
【発明の効果】
本発明は、コア層が無機繊維不織布に有機成分と無機充填剤からなるスラリーが含浸されたプリプレグから構成され、化粧層とコア層との間に、樹脂含浸アンダーレイ紙を介在させることにより、不燃性能を維持し、かつより高い表面化粧層との密着性及び成形品強度を実現することができる。
また、切断加工時のチッピング、化粧層剥離、施工作業時の角かけ、凹み及び割れなどがなく、コンロ廻り使用した場合、輻射熱による層間パンクの発生がない。
【図面の簡単な説明】
【図１】実施例１の不燃化粧板の構成断面図。
【符号の説明】
１  樹脂含浸アンダーレイ紙
２  プリプレグ
３  化粧層
４  バランス層
６  不燃化粧板
【図１】
2004209864.tif 000011